Способ получения композита диоксид молибдена/углерод
MOLYBDENUM DIOXIDE / CARBON COMPOSITE PRODUCTION METHOD

2
Изобретение относится к способу получения композитов в мелкодисперсном состоянии, в частности композита диоксид молибдена/углерод MoO/C, который может быть использован в качестве эффективного анодного материала литиевых источников тока.
2
4
3
2
4
3
2
12
40
2
4
2
4
6
8
6
2
о
о
о
Известен способ получения композита диоксид молибдена/углерод MoO/C, включающий четыре стадии. На первой стадии получают оксид графена обработкой природного графита окислителем (перманганатом калия KMnO или хлоратом калия KClO) в 98%-ном растворе серной кислоты HSO  в присутствии нитрата натрия NaNO при 20-120С в течение 1–5 ч с последующей фильтрацией, промывкой и сушкой продукта при 50С в течение 36 ч. На второй стадии проводят гомогенизацию графитсодержащей водной суспензии с помощью ультразвукового воздействия мощностью 500 Вт в течение 2–7 ч. На третьей стадии к полученной суспензии при интенсивном перемешивании сначала добавляют 12-фосформолибденовую кислоту HPMoO, а затем один из предложенных восстановителей (гидразин гидрат NH⋅HO, борогидрат натрия NaBH или аскорбиновую кислоту CHO). Перемешивание проводят с использованием ультразвука  в течение 30 мин мощностью 500 Вт, а затем механически со скоростью 800 об/мин. На четвертой стадии реакционную массу отжигают при температуре 400–800С в течение 2–8 ч. По данным рентгенофазового анализа (РФА) полученный композит MoO/C индексируется как смесь двух кристаллических структур диоксида молибдена: моноклинной (JCPDS 65-5787) и гексагональной модификации (JCPDS 50-0739) (Патент CN 104347877, МПК B82Y 30/00, H01G 11/36, H01M 4/583, 2015 год).
2
4
2
4
2
Недостатком известного способа является сложность, многостадийность и длительность процесса, обусловленная необходимостью предварительной активации графита с использованием ультразвукового оборудования, а также использование в качестве компонентов реакционной смеси сильно ядовитых гидразина гидрата NH⋅HO и борогидрата натрия NaBH, имеющих I класс опасности. Кроме того, гидразин гидрат является взрывоопасным соединением. Использование в качестве источника молибдена фосформолибденовой кислоты не позволяет получить композит MoO/C на основе только одной кристаллографической модификации диоксида молибдена.
2
6
5
2
4
6
7
24
2
3
10
6
8
2
2
2
2
о
о
Известен способ получения композита диоксид молибдена/углерод MoO/C путем разложения органо-неорганического прекурсора. В известном способе к водному раствору, содержащему анилин CHNH и парамолибдат аммония (NH)MoO⋅4HO, при перемешивании добавляют по каплям 1М раствор соляной кислоты HCl до установления рН раствора равного 4-5. Реакцию ведут в масляной бане при температуре 50С в течение 5–10 ч с последующей промывкой этанолом и сушкой на воздухе в течение 1 дня образовавшегося осадка. В результате образуется органо-неорганический прекурсор белого цвета состава MoO(CHN)⋅2HO. Затем продукт подвергают нагреву в атмосфере аргона при температуре 500С в течение 5 ч. Согласно РФА полученный композит индексируется как диоксида молибдена моноклинной сингонии (JCPDS 65-1273). По данным сканирующей электронной микроскопии (СЭМ) композит MoO/C образован частицами с морфологией нанопроволоки длиной несколько мкм и шириной 80–120 нм (Q. Gao, L. Yang, X. Lu, J. Mao, Y. Zhang, Y. Wu, Y. Tang, Synthesis, characterization and lithium-storage performance of MoO/carbon hybrid nanowires // J. Mater. Chem. 2010. V. 20. P. 2807–2812).
3
Недостатком известного способа является использование ядовитого и пожароопасного анилина, оказывающего негативное воздействие на центральную нервную и кровеносную систему и относящегося ко второму классу опасности. Предельно допустимая концентрация анилина в воздухе рабочей зоны составляет 0.3 мг/м.
2
4
6
7
24
2
6
8
6
2
о
о
Известен способ получения композита диоксид молибдена/углерод MoO/C, включающий растворение в воде при перемешивании парамолибдата аммония (NH)MoO⋅4HO и аскорбиновой кислоты CHO. Затем помещают реакционную смесь в автоклав и осуществляют гидротермальную обработку при температуре 180С в течение 6–48 часов. После чего продукт промывают водой, этанолом и сушат при 80С.  Согласно СЭМ полученный композит образован частицами размером 15-25 нм (B. Liu, X. Zhao, Y. Tian, D. Zhao, C. Hu, M. Cao. A simple reduction process to synthesize MoO/C composites with cage-like structure for high performance lithium-ion batteries // Phys. Chem. Chem. Phys. 2013. V. 5. P. 8831-8837).
Недостатком известного способа является длительность процесса (до 48 ч), а также его сложность, обусловленная использованием автоклавного оборудования.
2
2
4
2
2
2
2
о
о
Известен способ получения композита диоксид молибдена/углерод MoO/C с использованием этиленгликоля CH(OH) как источника углерода. В известном способе порошок молибдена растворяют в 15%-ном растворе пероксида водорода НО. Затем к раствору пероксомолибдата добавляют  этиленгликоль. Полученную реакционную массу подвергают двухступенчатому нагреву. Первоначально - гидротермально в автоклаве при температуре 200С в течение 24 ч, а затем отжиг ведут при 500С в течение 5 ч в атмосфере азота. Согласно СЭМ полученный композит образован слабоагломерированными частицами размером 10 нм (L. Zhou, H.B. Wu, Z. Wang, X.W.(D.) Lou. Interconnected MoO nanocrystals with carbon nanocoating as high-capacity anode materials for lithium-ion batteries // ACS Appl. Mater. Interfaces 2011. V. 3. P. 4853–4857).
Недостатком известного способа является использование ядовитого и горючего этиленгликоля, относящегося к третьему классу опасности, а также длительность процесса (до 29 ч) и его сложность, обусловленная использованием автоклавного оборудования.
2
2
2
3
6
12
6
2
5
2
2
2
о
о
о
о
Наиболее близким к предлагаемому способу является способ получения композита диоксид молибдена/углерод MoO/C, в котором порошок молибдена Мо растворяют при охлаждении в 30%-ном растворе пероксида водорода НО. Полученный реакционный раствор разбавляют до концентрации 0.1 М, а затем загружают в автоклав и выдерживают в гидротермальных условиях при температуре 180С в течение 24 ч. Полученный осадок фильтруют, промывая водой. На второй стадии с помощью ультразвука  α-MoO диспергируют в  воде, затем добавляют глюкозу CHO и этанол CHOH. Полученную реакционную массу загружают в автоклав, выдерживают при температуре 180С в течение 15 ч, затем фильтруют, промывают, сушат в вакууме при 70С. Конечный продукт отжигают в атмосфере аргона при температуре 600С в течение 5 ч. По данным рентгенофазового анализа состав полученного продукта индексируется как MoO моноклинной сингонии (JCPDS 65-1273). Согласно просвечивающей (ПЭМ) и сканирующей электронной микроскопии (СЭМ) частицы MoO/C имеют морфологию наноремней шириной ~300 нм (L. Yang, L. Liu, Y. Zhu, X. Wang, Y. Wu. Preparation of carbon coated MoO nanobelts and their high performance as anode materials for lithium ion batteries // J. Mater. Chem. 2012. V. 22. P. 13148–13152) (прототип).
Недостатками известного способа являются многостадийность, а также длительность процесса (до 44 ч) и его сложность, обусловленная использованием автоклавного оборудования.
Таким образом, перед авторами стояла задача разработать более простой и технологичный способ получения композита диоксид молибдена/углерод, позволяющий также сократить длительность процесса.
2
о
Поставленная задача решена в предлагаемом способе получения композита диоксид молибдена/углерод состава MoO/C, включающем растворение порошка металлического молибдена в пероксиде водорода с последующим добавлением углеродсодержащего агента, сушку и  отжиг в инертной атмосфере, в котором в качестве углеродсодержащего агента используют винную кислоту, вводимую в молярном соотношении молибден:винная кислота = 1:0.75÷2, а отжиг ведут при температуре 490-550С в течение 1-2 часов.
2
В настоящее время из патентной и научно-технической литературы не известен способ получения композита диоксид молибдена/углерод MoO/C с использованием в качестве углеродсодержащего реагента винной  кислоты в предлагаемых авторами условиях.
2
4
6
6
Исследования, проведенные авторами, позволили сделать вывод, что композит диоксид молибдена/углерод MoO/C может быть получен простым и технологичным способом при условии использования винной кислоты CHO, являющейся источником углерода. Видимо, это объясняется тем, что винная кислота, относящаяся к оксикарбоновым кислотам, отличается наличием не только двух карбоксильных групп (О=С-ОН), свойственных для всех карбоновых кислот, но и двух гидроксильных групп (С-ОН), свойственных для спиртов. Это позволяет указанному реагенту проявлять свойства, характерные как для кислот (диссоциация), так и для спиртов, участвуя в окислительно-восстановительных реакциях. При этом, как показали экспериментальные исследования, происходит мягкое восстановление ионов молибдена(VI) до молибдена(IV). Кроме того, проведение синтеза в условиях жидкофазного взаимодействия химических ингредиентов обеспечивает равномерное формирование оксидной и углеродной составляющих композита.
2
4
6
6
2
5
2
5
4
6
6
2
2
Исследования, проведенные авторами, позволили установить, что для получения композита состава MoO/C в случае использования углеродной компоненты в твердом состоянии (в виде графена, мезопористого углерода, графина или какой-либо другой аллотропной модификации углерода) невозможно достичь равномерного распределения углерода на поверхности частиц диоксида молибдена. Использование авторами в качестве реакционной смеси водного раствора винной кислоты CHO, как источника углерода, и полученного при взаимодействии пероксида водорода и металлического молибдена раствора пероксомолибденовой кислоты HMoO, как источника молибдена, позволяет осуществлять жидкофазный синтез, и вводить углерод в состав композита in situ. Кроме того, проведение реакции взаимодействия между пероксомолибденовой кислотой HMoO и винной кислотой CHO в растворе дополнительно способствует гомогенизации конечного продукта. Формирование кристаллической структуры композита MoO/C завершается термолизом реакционной массы в инертной атмосфере. Такой подход к осуществлению процесса получения композита MoO/C обеспечивает простоту и технологичность его выполнения, а также надежность равномерного распределения углеродной составляющей композита. Гомогенное диспергирование углерода в композите предотвращает агрегацию частиц конечного продукта, увеличивает проводимость системы, что в конечном итоге повышает стабильность работы различных устройств, изготовленных на основе композита диоксид молибдена/углерод как материала.
3
2
n
2n-1
2
о
о
Авторами экспериментальным путем было установлено, что существенным фактором, определяющим состав и структуру конечного продукта является использование молибдена и винной кислоты в молярном соотношении молибден:винная кислота = 1:0.75÷2. При уменьшении молярного соотношения исходных компонентов реакционной массы (содержание винной кислоты по отношению к молибдену меньше, чем 0.75) в продуктах реакции наблюдается в качестве примеси триоксид молибдена MoO. При увеличении молярного соотношения исходных компонентов реакционной массы (содержание винной кислоты по отношению к молибдену больше чем 2) дополнительно с основной фазой MoO/C  образуются оксиды молибдена с переменной валентностью, так называемые фазы Магнели, общей формулы MoO. Также при снижении температуры термолиза менее 490С или при повышении ее выше 550С в конечном продукте появляются примесные фазы оксидов молибдена. Кроме того, при повышении температуры термолиза наблюдается агломерация частиц и уменьшение содержания углерода в композите MoO/C.
2
2
На фиг. 1 представлена экспериментальная рентгенограмма композита диоксид молибдена/углерод MoO/C и позиции дифракционных линий на теоретической дифрактограмме диоксида молибдена MoO.
2
На фиг. 2 приведено изображение композита диоксид молибдена/углерод MoO/C с шарообразной морфологией частиц, полученное на просвечивающем электронном микроскопе (ПЭМ) высокого разрешения.
2
На фиг. 3 представлен КР-спектр композита диоксид молибдена/углерод MoO/C.
2
2
4
6
6
2
2
2
2
2
о
о
о
-1
2
-1
3
Предлагаемый способ может быть осуществлен следующим образом. Берут порошок молибдена Mo и растворяют его в 30%-ном пероксиде водорода HOдо получения прозрачного раствора желтого цвета. К полученному раствору при перемешивании добавляют порошок винной  кислоты CHO, взятой в молярном соотношении молибден:винная кислота = 1:0.75÷2. Перемешивание ведут до полного растворения винной кислоты. Полученный раствор синего цвета сушат на воздухе при температуре 50-60С в течение 1-4 ч. Затем гомогенную смесь отжигают в токе инертного газа (азота или аргона) при температуре 490-550С в течение 1-2 ч. Аттестацию полученного продукта проводят с помощью рентгенофазового анализа (РФА), просвечивающей электронной микроскопии (ПЭМ) и КР-спектроскопии. Содержание углерода в композите определяли термогравиметрическим методом. По данным РФА полученный порошок является композитом диоксид молибдена/углерод MoO/C на основе моноклинной структуры диоксида молибдена MoO с параметрами элементарной ячейки a = 5.606 Å, b = 4.859 Å, c = 5.537 Å и β = 119.37 (фиг. 1). Согласно ПЭМ частицы MoO/C имеют морфологию шаров диаметром 15-20 нм (фиг. 2). Наличие свободного углерода в композите диоксид молибдена/углерод MoO/C подтверждается КР-спектроскопией (фиг. 3). На КР-спектре наблюдается G–полоса (graphitic) с частотой 1584 см, характеризующая колебания графитоподобной системы sp–углеродных связей, и D-полоса (disordered) с частотой 1383 см, описывающая разупорядоченный углерод в sp–состоянии. По данным химического анализа концентрация углерода в композите MoO/C равна 7.4 вес.%.
2
2
4
6
6
2
о
о
Пример 1. Берут 1,0 г порошка молибдена Mo и растворяют его в 25 мл 30%-ного раствора пероксида водорода HO. К полученному раствору добавляют 1.5645 г винной кислоты CHO (молярное соотношение молибден:винная кислота =  1 : 1). Полученный раствор сушат на воздухе при температуре 60С в течение 2 ч. Затем гомогенную смесь помещают печь, нагревают в токе азота до 490С и выдерживают 2 ч. По данным РФА, ПЭМ, КР-спектроскопии и термогравиметрического анализа полученный продукт является композитом МоO/C на основе моноклинной сингонии диоксида молибдена с концентрацией углерода, равной 7.4 вес.%, состоящим из частиц с морфологией шаров диаметром 15-20 нм.
2
2
4
6
6
2
о
о
Пример 2. Берут 1,0 г порошка молибдена Mo и растворяют его в 20 мл 30%-ного раствора пероксида водорода HO. К полученному раствору добавляют 1.1734 г винной кислоты CHO (молярное соотношение молибден:винная кислота = 1:0.75). Полученный раствор сушат на воздухе при температуре 60С в течение 2 ч. Затем гомогенную смесь помещают печь, нагревают в токе азота до 550С и выдерживают 1 ч. По данным РФА, ПЭМ, КР-спектроскопии и термогравиметрического анализа полученный продукт является композитом МоO/C на основе моноклинной сингонии диоксида молибдена с концентрацией углерода, равной 7.4 вес.%, состоящим из частиц с морфологией шаров диаметром 15-20 нм.
2
2
4
6
6
2
о
о
Пример 3. Берут 1,0 г порошка молибдена Mo и растворяют его в 15 мл 30%-ного раствора пероксида водорода HO. К полученному раствору добавляют 3.1290 г винной кислоты CHO (молярное соотношение молибден:винная кислота = 1:2). Полученный раствор сушат на воздухе при температуре 60С в течение 2 ч. Затем гомогенную смесь помещают печь, нагревают в токе азота до 500С и выдерживают 1 ч. По данным РФА, ПЭМ, КР-спектроскопии и термогравиметрического анализа полученный продукт является композитом МоO/C на основе моноклинной сингонии диоксида молибдена с концентрацией углерода, равной 7.4 вес.%, состоящим из частиц с морфологией шаров диаметром 15-20 нм.
2
Таким образом, авторами предлагается простой и технологичный способ получения композита диоксид молибдена/углерод МоO/C, позволяющий значительно сократить его длительность.